ИНТРАОКУЛЯРНАЯ ЛИНЗА БЕЗ ИЛИ СО СНИЖЕННЫМ КОЛИЧЕСТВОМ ОСЛЕПЛЯЮЩИХ БЛИКОВ И СПОСОБ ЕЕ ПОЛУЧЕНИЯ

1. Интраокулярная линза, содержащая
оптический полимер или смесь полимеров с равновесным содержанием воды приблизительно от 1 мас.% до приблизительно 12 мас.%; и,
достаточное количество изотонического солевого раствора для того, чтобы полимер или смесь полимеров, как только сформируется линза, достигли своего равновесного содержания воды при температуре приблизительно 37°C или выше.
2. Интраокулярная линза по п.1, где линзой является складная интраокулярная линза.
3. Интраокулярная линза по п.1, где равновесное содержание воды полимера или смеси полимеров составляет приблизительно от 2 мас.% до приблизительно 8 мас.%.
4. Интраокулярная линза по п.1, где равновесное содержание воды полимера или смеси полимеров составляет приблизительно от 3 мас.% до приблизительно 6 мас.%.
5. Интраокулярная линза по п.1, где оптическим полимером или смесью полимеров является сополимер поли(этиленгликоль)фенилакрилата, стирола, 2-гидроксиэтилметакрилата и этиленгликольдиметакрилата.
6. Интраокулярная линза по п.5, где сополимер содержит приблизительно 40 мас.% поли(этиленгликоль)фенилакрилата, приблизительно 26 мас.% стирола, приблизительно 30 мас.% 2-гидроксиэтилметакрилата и приблизительно 4 мас.% этиленгликольдиметилакрилата.
7. Интраокулярная линза по п.1, где изотонический солевой раствор выбран из группы, состоящей из сбалансированного солевого раствора, солевого раствора для консервирования крови и фосфатного солевого буфера.
8. Способ снижения или устранения ослепляющих бликов в интраокулярной линзе, включающий
обеспечение интраокулярной линзы, содержащей полимер или смесь полимеров, имеющую равновесное содержание воды приблизительно от 1 мас.% до приблизительно 12 мас.% при приблизительно 37°C;
приведение интраокулярной линзы в контакт с изотоническим физиологическим раствором при температуре от приблизительно 20°C до приблизительно 90°C в течение от приблизительно 1 ч до приблизительно 36 ч;
стерилизацию интраокулярной линзы, поддерживая ее в условиях равновесного содержания воды; и,
имплантацию интраокулярной линзы в глаз пациента, нуждающегося в этом, или хранение интраокулярной линзы в стерильном изотоническом солевом растворе до момента необходимости имплантации в глаз пациента, нуждающегося в этом.
9. Способ по п.8, в котором температура изотонического физиологического раствора составляет приблизительно от 30°C до приблизительно 80°C и время контактирования составляет от приблизительно 4 ч до приблизительно 30 ч.
10. Способ по п.8, в котором температура изотонического физиологического раствора составляет приблизительно от 40°C до приблизительно 70°C и время контактирования составляет от приблизительно 5 ч до приблизительно 24 ч.
11. Способ по п.8, в котором интраокулярная линза является складной.
12. Способ по п.8, в котором во время изготовления интраокулярную линзу вводят в контакт с изотоническим физиологическим раствором после экстракции растворителя и перед стерилизацией.
13. Способ по п.8, в котором после стерилизации интраокулярную линзу вводят в контакт с изотоническим физиологическим раствором или во время изготовления или после изготовления, используя стерильный изотонический физиологический раствор.
14. Способ по п.13, в котором, если линзу вводят в контакт с изотоническим солевым раствором после изготовления, ее высушивают до контакта с изотоническим физиологическим раствором.
15. Способ по п.8, в котором интраокулярная линза была коммерчески упакована до контакта с изотоническим физиологическим раствором.
16. Способ по п.8, в котором равновесное содержание воды полимера или смеси полимеров составляет приблизительно от 2 мас.% до приблизительно 8 мас.% при приблизительно 37°C.
17. Способ по п.8, в котором равновесное содержание воды полимера или смеси полимеров составляет приблизительно от 3 мас.% до приблизительно 6 мас.% при приблизительно 37°C.
18. Способ по п.8, в котором полимер или смесь полимеров содержит сополимер, включающий поли(этиленгликоль)фенилакрилат, стирол, 2-гидроксиэтилметакрилат и этиленгликольдиметакрилат.
19. Способ по п.18, в котором сополимер содержит приблизительно 40 мас.% поли(этиленгликоль)фенилакрилата, приблизительно 26 мас.% стирола, приблизительно 30 мас.% 2-гидроксиэтилметакрилата и приблизительно 4 мас.% этиленгликольдиметилакрилата.
20. Способ по п.8, в котором изотонический солевой раствор выбран из группы, состоящей из сбалансированного солевого раствора, солевого раствора для консервирования крови и фосфатного солевого буфера.